(57)【要約】      （修正有）【課題】分散性が良好で、かつ、高コントラストのカラーフィルターを実現可能な顔料分散体及びそれを含む塗膜形成用着色組成物を提供すること。【解決手段】下記式（１）で示される化合物から選択される少なくとも一種の顔料誘導体、顔料、分散剤及び溶剤を含有する顔料分散体。2020147632.tif 000011（式（１）中、Ｑは色素残基、Ｘはメチレン基（−ＣＨ２−）などの連結基を示す。）【選択図】なし【特許請求の範囲】
【請求項１】
下記式（１）で示される化合物から選択される少なくとも一種の顔料誘導体、顔料、分散剤及び溶剤を含有する顔料分散体。
【化１】
2020147632.tif 000009
（式（１）中、Ｑは色素残基、Ｘはメチレン基（−ＣＨ２−）、アゾ基（−Ｎ＝Ｎ−）又は下記式（１−２）で示される連結基を示す。）
【化２】
2020147632.tif 000010
（式（１−２）中、＊及び＊＊は結合手を示す。）
【請求項２】
式（１）中のＱが、顔料の残基である請求項１記載の顔料分散体。
【請求項３】
式（１）中のＱが、フタロシアニン系顔料、ジケトピロロピロール系顔料、アントラキノン系顔料及びキナクリドン系顔料から選択される顔料の残基である請求項２に記載の顔料分散体。
【請求項４】
請求項１〜３の何れか１項に記載の顔料分散体及び塗膜形成成分を含む塗膜形成用着色組成物。
【請求項５】
前記塗膜形成成分として、光重合性成分を含む請求項４記載の塗膜形成用着色組成物。
【発明の詳細な説明】
【技術分野】
【０００１】
本発明は、顔料分散体及び塗膜形成用着色組成物に関し、特に、画像表装置のカラーフィルターに適用可能な顔料分散体及び塗膜形成用着色組成物に関するものである。
【背景技術】
【０００２】
カラーフィルターは、例えば液晶ディスプレイ（ＬＣＤ）や有機エレクトロルミネッセンス（ＥＬ）ディスプレイ等の構成部材として広く用いられている。例えばＬＣＤは、モニター、テレビ、ノート型パソコン、タブレット型パソコン、スマートフォン等の表示装置に広く用いられている。これらの表示装置では高画質化が要求されるようになっている。そのため、それを構成することになるカラーフィルターには高コントラスト化等が要求されるようになっている。
【０００３】
カラーフィルターは、赤色、緑色及び青色の染料や顔料などの着色剤を感光性樹脂に溶解又は分散させた着色感光性組成物を塗布液として用い、フォトリソグラフィ工程により塗膜を形成して作製されることが広く行われている。前述のようにカラーフィルターの高画質化を図るための方法として、着色感光性組成物中の染料や顔料の濃度を高める等して色純度を向上させることが考えられる。また、高コントラスト化を図るためには、顔料の大粒径粒子をなくし、顔料を光の波長以下の小粒径粒子として着色感光性組成物中に分散させることが考えられる。しかし、顔料は粒子径が小さくなるほど凝集し、粘度が高くなる傾向にあり、着色感光性組成物中に均一に分散せることが困難になる傾向にある。
【０００４】
そのため、この改善策として、顔料等の色素に酸性基等の官能基を導入した顔料誘導体や分散剤を用いて組成物中の粒子の分散性の向上を図ることが広く行われている。（特許文献１）。特許文献１には、インドリンおよびバルビツール部位から構成されるスルホン酸又はその金属塩若しくは四級アンモニウム塩である、特定のピラゾロン骨格を有するイソインドリン誘導体を分散剤として用いることで、イソインドリンおよびバルビツール酸に基づく構造を有する黄色系の顔料を用いた顔料組成物において、分散直後の高粘度化、凝集、沈降、経時的な粘度の増加を伴うことなく、分散組成物中で微粒子化・高濃度化することが可能となり、カラーフィルター用レジストやインクジェット用インクの着色剤として、安定な顔料組成物を提供可能であることが記載されている。
【０００５】
しかし、このような分散剤を用いても、市場における高画質な表示装置への要求には十分には応えられていないのが現状である。
【先行技術文献】
【特許文献】
【０００６】
【特許文献１】特開２００９−１２０７７７号公報
【発明の概要】
【発明が解決しようとする課題】
【０００７】
本発明の目的は、分散性が良好で、かつ、高コントラストのカラーフィルターを実現可能な顔料分散体及びそれを含む塗膜形成用着色組成物を提供することである。
【課題を解決するための手段】
【０００８】
本発明者は、前述の課題解決のため鋭意検討を行った。その結果、特定の構造の顔料誘導体を用いることで、前述の課題が解決されることを見出した。
【０００９】
本発明の第一は、下記式（１）で示される化合物から選択される少なくとも一種の顔料誘導体、顔料、分散剤及び溶剤を含有する顔料分散体に関する。
【００１０】
【化１】
2020147632.tif 000002
【００１１】
（式（１）中、Ｑは色素残基、Ｘはメチレン基（−ＣＨ２−）、アゾ基（−Ｎ＝Ｎ−）又は下記式（１−２）で示される連結基を示す。）
【００１２】
【化２】
2020147632.tif 000003
【００１３】
（式（１−２）中、＊及び＊＊は結合手を示す。）
【００１４】
本発明の実施形態では、式（１）中の色素残基Ｑが、顔料残基であってよい。また、色素残基Ｑは、フタロシアニン系顔料、ジケトピロロピロール系顔料、アントラキノン系顔料及びキナクリドン系顔料から選択される顔料の残基であってよい。
【００１５】
本発明の第二は、前述の顔料分散体及び塗膜形成成分を含む塗膜形成用着色組成物に関する。
【００１６】
本発明の実施形態では、前記塗膜形成成分として、光重合性成分を含んでもよい。
【発明の効果】
【００１７】
本発明によれば、分散性が良好で、かつ、高コントラストのカラーフィルターを実現可能な顔料分散体及びそれを含む塗膜形成用着色組成物を提供することができる。
【発明を実施するための形態】
【００１８】
以下、本発明の実施形態について説明する。
【００１９】
本発明の実施形態に係る顔料分散体は、下記式（１）で示される化合物から選択される少なくとも一種の顔料誘導体、顔料、分散剤及び溶剤を含有する。
【００２０】
【化３】
2020147632.tif 000004
【００２１】
（式（１）中、Ｑは色素残基、Ｘはメチレン基（−ＣＨ２−）、アゾ基（−Ｎ＝Ｎ−）又は下記式（１−２）で示される連結基を示す。）
【００２２】
【化４】
2020147632.tif 000005
【００２３】
（式（１−２）中、＊及び＊＊は結合手を示す。）
【００２４】
このような特定の顔料誘導体を用いることで、顔料分散体中の粒子の凝集を防止して粘度の上昇を防止することができる。また、顔料分散体を含む塗膜形成用着色組成物を用いて得られる塗膜のコントラストを従来よりも向上することができる。この理由は、必ずしも明らかではないが、塗膜中の分散粒子の配列が、比較的光を散乱させにくい状態に近づいたものと推測される。
【００２５】
顔料誘導体は、式（１）で示される化合物であればよい。連結基Ｘが式（１−２）で示される連結基の場合、色素残基Ｑと連結する結合手は、＊で示す側の結合手でもよいし、＊＊で示す側の結合手であってもよいが、本発明の効果をより良好に発揮させる観点からは、＊で示す側の連結手が色素残基Ｑと連結するのが好ましい。
【００２６】
色素残基Ｑのもととなる色素は、顔料、染料何れでもよい。顔料としては、有機顔料が好ましく、例えば、アントラキノン系顔料、アミノアントラキノン系顔料、キナクリドン系顔料、キナクリドンキノン系顔料、ジケトピロロピロール系顔料、ペリレン系顔料、ペリノン系顔料、アントアントロン系顔料、ベンズイミダゾロン系顔料、ジスアゾ縮合物系顔料、アゾ系顔料、チオインジゴ系顔料、ピラントロン系顔料、ジオキサジン系顔料、キノフタロン系顔料、イソインドリン系顔料、フタロシアニン系顔料等が挙げられる。このうち、本発明の効果をより好適に発揮させる観点からは、フタロシアニン系顔料、ジケトピロロピロール系顔料、アントラキノン系顔料及びキナクリドン系顔料が好ましい。フタロシアニン系顔料としては、カラーインデックス（Ｃ．Ｉ．）番号で示すと、例えば、Ｃ．Ｉ．ピグメントブルー１５、１５：３、１５：４、１５：６、１６等が挙げられる。アントラキノン系顔料としては、例えば、Ｃ．Ｉ．ピグメントレッド１７７等が挙げられる。ジケトピロロピロール系顔料としては、例えば、Ｃ．Ｉ．ピグメントレッド２５４、２５５、２７２、２９１等が挙げられる。キナクリドン系顔料としては、例えば、Ｃ．Ｉ．ピグメントレッド１２２、２０２、２０９等が挙げられる。
【００２７】
染料としては、例えば、アゾ系染料、アントラキノン系染料、フタロシアニン系染料、キノンイミン系染料、キノリン系染料、ニトロ系染料、メチン系染料等が挙げられる。
【００２８】
前述の特定の顔料誘導体は、１種用いてもよいし、２種以上用いてもよい。
【００２９】
このような特定の顔料誘導体以外に、他の顔料誘導体を組み合わせて用いてもよい。このような他の顔料誘導体としては、例えば、特開平１１−４９９７４号公報、特開平１１−１８９７３２号公報、特開平１０−２４５５０１号公報、特開２００６−２６５５２８号公報、特開平８−２９５８１０号公報、特開平１１−１９９７９６号公報、特開２００５−２３４４７８号公報、特開２００３−２４０９３８号公報、特開２００１−３５６２１０号公報、特開２００７−１８６６８１号公報、特開２００３−１６７１１２号公報、特開２０１３−１９９４７０号公報等に記載されているものが挙げられる。
【００３０】
顔料誘導体の顔料分散体中の含有量（固形分）は、分散性及びコントラスト向上の観点から、顔料１００重量部に対して２〜１５重量部が好ましく、５〜１０重量部がより好ましい。ただし、顔料誘導体の最適な添加量は、使用する顔料及び分散剤の種類との組み合わせなどにより、適宜、調整するとよい。尚、他の顔料誘導体を用いる場合は合計量である。
【００３１】
顔料分散体に含まれる顔料は、有機顔料、無機顔料のいずれでもよいが、有機顔料が好ましい。有機顔料としては、カラーインデックス番号で示すと、例えば、以下のようなものが挙げられる。
【００３２】
赤色顔料としては、Ｃ．Ｉ．ピグメントレッド  １、２、３、４、５、６、７、８、９、１０、１１、１２、１４、１５、１６、１７、１８、２１、２２、２３、３１、３２、３８、４１、４８、４８：１、４８：２、４８：３、４８：４、４８：５、４９、５２、５２：１、５２：２、５３：１、５４、５７：１、５８、６０：１、６３、６４：１、６８、８１：１、８３、８８、８９、９５、１１２、１１４、１１９、１２２、１２３、１２９、１３６、１４４、１４６、１４７、１４９、１５０、１６４、１６６、１６８、１６９、１７０、１７１、１７２、１７５、１７６、１７７、１７８、１７９、１８１、１８３、１８４、１８５、１８７、１８８、１９０、１９３、１９４、２００、２０２、２０６、２０７、２０８、２０９、２１０、２１１、２１３、２１４、２１６、２２０、２２１、２２４、２２６、２３７、２３８、２３９、２４２、２４５、２４７、２４８、２５１、２５３、２５４、２５５、２５６、２５７、２５８、２６０、２６２、２６３、２６４、２６６、２６８、２６９、２７０、２７１、２７２、２７９、２９１等が挙げられる。
【００３３】
青色顔料としては、Ｃ．Ｉ．ピグメントブルー  １、１５、１５：１、１５：２、１５：３、１５：４、１５：５、１５：６、１６、１７：１、２４、２４：１、２５、２６、５６、６０、６１、６２、６３、７５、７９、８０等が挙げられる。
【００３４】
黄色顔料としては、Ｃ．Ｉ．ピグメントイエロー  １３８、１３９、１５０、１８０、１８５等が挙げられる。
【００３５】
橙色顔料としては、Ｃ．Ｉ．ピグメントオレンジ  ４３、７１、７３等が挙げられる。
【００３６】
緑色顔料としては、Ｃ．Ｉ．ピグメントグリーン  １、４、７、８、１０、３６、５８、５９、６３等が挙げられる。
【００３７】
紫色顔料としては、Ｃ．Ｉ．ピグメントバイオレッド  １、２、３、３：１、３：３、５：１、１３、１７、１９、２３、２５、２７、２９、３１、３２、３６、３７、３８、４２、５０等が挙げられる。
【００３８】
顔料は、前述した顔料を１種又は２種以上を組み合わせて使用することができる。顔料の含有量は、良好な分散性を確保する観点からは、顔料分散体中８〜２５重量％が好ましく、１０〜２０重量％がより好ましい。尚、顔料の含有量は、顔料誘導体との合計量を意味する。
【００３９】
顔料の粒径は、用途等に応じて適宜決定することができ、概ね一次粒子の平均粒子径即ち平均一次粒子径が２０〜２００ｎｍであるものを好ましく用いることができる。平均一次粒子径は、例えば、透過電子顕微鏡（ＴＥＭ）による撮像中の複数（例えば５０個）の一次粒子の最大幅の算術平均として算出することができる。
【００４０】
顔料の種類によっては、コントラスト向上の観点、平均粒子径を調整する観点、等から、予めミリング処理を行ってもよい。ミリング処理は有機顔料の種類等に応じて定法に従って行うことができる。このようなミリング処理としては、例えば、ソルベントソルトミリング法等が挙げられる。
【００４１】
分散剤としては、例えば、樹脂型分散剤、界面活性剤型分散剤等が挙げられる。樹脂型分散剤の具体例として、例えば、ポリウレタン、ポリエステル、不飽和ポリアミド、燐酸エステル、ポリカルボン酸及びそのアミン塩・アンモニウム塩・アルキルアミン塩、ポリカルボン酸エステル、水酸基含有ポリカルボン酸エステル、ポリシロキサン、変性ポリアクリレート等の油性分散剤、（メタ）アクリル酸−（メタ）アクリル酸エステル共重合体、（メタ）アクリル酸−スチレン共重合体、スチレン−マレイン酸共重合体等の水溶性樹脂や水溶性高分子化合物が挙げられる。
【００４２】
樹脂型分散剤は、市販のものを用いることができる。市販品の具体例は以下の通りであるが、これらに限定されるわけではない。
日本ルーブリゾール株式会社製：ソルスパース  ３０００、９０００、１３２４０、１７０００、２００００、２４０００、２６０００、２７０００、２８０００、３２０００、３２５００、３６０００、３８５００、３９０００、５５０００、４１０００、
ビックケミー・ジャパン株式会社製：Ｄｉｓｐｅｒｂｙｋ  １０８、１１０、１１２、１４０、１４２、１４５、１６１、１６２、１６３、１６４、１６６、１６７、１７１、１７４、１８２、１９０、２０００、２００１、２０５０、２０７０、２１５０、ＬＰＮ６９１９、ＬＰＮ２２１０１、ＬＰＮ２１１１６、
ＢＡＳＦ社製：ＥＦＫＡ  ４４０１、４４０３、４４０６、４３３０、４３４０、４０１０、４０１５、４０４６、４０４７、４０５０、４０５５、４０６０、４０８０、５０６４、５２０７、５２４４、
味の素ファインテクノ株式会社製：アジスパー−ＰＢ８２１（Ｆ）、ＰＢ８２２、ＰＢ８８０、
川研ファインケミカル株式会社製：ヒノアクトＴ−８０００、
楠本化成株式会社製：ディスパロンＰＷ−３６、ディスパロンＤＡ−３２５、３７５、７３０１、
大塚化学株式会社製：ＴＥＲＰＬＵＳ  Ｄ２０１５等。
【００４３】
樹脂型分散剤の分子量は、各成分の特性を考慮して適宜選択することができる。例えば、重量平均分子量は１０００〜１０００００であるものを用いることができる。
【００４４】
界面活性剤型分散剤としては、ナフタレンスルホン酸ホルマリン縮合物塩、芳香族スルホン酸ホルマリン縮合物、ポリオキシエチレンアルキル燐酸エステル等のアニオン活性剤、ポリオキシエチレンアルキルエーテル等のノニオン活性剤、アルキルアミン塩、第四級アンモニウム塩等のカチオン活性剤等が挙げられる。
【００４５】
界面活性剤型分散剤は、市販のものを用いることができる。市販品の具体例は以下の通りであるが、これらに限定されるわけではない。
花王株式会社製：デモール  Ｎ、ＲＮ、ＭＳ、ＳＮ−Ｂ、エマルゲン  １２０、４３０、アセタミン  ２４、８６、コータミン２４Ｐ、
日光ケミカルズ株式会社製：ＮＩＫＫＯＬ  ＢＰＳ−２０、ＢＰＳ−３０、ＤＨＣ−３０、ＢＰＳＨ−２５、
第一工業製薬株式会社製：プライサーフ  ＡＬ、Ａ２０８Ｆ、
ライオン株式会社製：アーカード  Ｃ−５０、Ｔ−２８、Ｔ−５０、など。
【００４６】
分散剤は、１種又は２種以上含まれていてもよい。分散剤の含有量（固形分又は有効成分）は、良好な分散性を確保する観点から、顔料及び顔料誘導体の合計１００重量部に対して１０〜４０重量部が好ましい。ただし、分散剤の最適な添加量は、使用する顔料の種類との組み合わせなどにより、適宜、調整するとよい。
【００４７】
顔料分散体には、顔料等の分散性をより向上させる観点から、分散助剤として分散樹脂を用いてもよい。このような分散樹脂は、特に、後述する塗膜形成成分が重合性成分、とりわけ、光重合性成分を含む場合に用いるのが好適である。重合性成分を添加する前に、分散樹脂、顔料、顔料誘導体、分散剤、溶媒を含む顔料分散体を調製することで、重合性成分を添加した時の各固形分の分散性が良好となる。このような分散樹脂としては、後述するアルカリ可溶性樹脂が挙げられる。分散樹脂は、塗膜形成成分として用いるアルカリ可溶性樹脂と同種の樹脂種でもよいし、異種の樹脂種であってもよい。分散樹脂の含量は、顔料及び顔料誘導体の合計１００重量部に対し、１０〜５０重量部であるのが好ましい。
【００４８】
溶剤は、後述する塗膜形成成分の種類などに応じて適宜選択することができ、例えば、芳香族系、ケトン系、エステル系、グリコールエーテル系、アルコール系、脂肪族系等の各種の有機溶剤が挙げられる。このうち、塗膜形成性の観点からは、芳香族系、ケトン系、エステル系、グリコールエーテル系から選択される有機溶剤が好ましい。有機溶剤は、１種のみでもよいし、２種以上組み合わせたものでもよい。
【００４９】
芳香族系の有機溶剤としては、例えば、トルエン、キシレン、エチルベンゼン等の芳香族炭化水素類が挙げられる。
【００５０】
ケトン系の有機溶剤としては、例えば、メチルエチルケトン、メチルイソブチルケトン、ジイソブチルケトン、アセチルアセトン、イソホロン、アセトフェノン、シクロヘキサノン等が挙げられる。
【００５１】
エステル系の有機溶剤としては、例えば、酢酸エチル、酢酸−ｎ−ブチル、酢酸イソブチル、酢酸イソプロピル、プロピオン酸メチル、酢酸−３−メトキシブチル、エチルグリコールアセテート、プロピレングリコールモノメチルエーテルアセテート（ＰＭＡ）、プロピレングリコールモノエチルエーテルアセテート、３−メチル−３−メトキシブチルアセテート、モノクロロ酢酸メチル、モノクロロ酢酸エチル、モノクロロ酢酸ブチル、アセト酢酸メチル、アセト酢酸エチル、ブチルカルビトールアセテート、乳酸ブチル、エチル−３−エトキシプロピオネート、エチレングリコールモノブチルエーテルアセテート、エチレングリコールモノメチルエーテルアセテート、酢酸プロピル、１，３−ブチレングリコールジアセテート等が挙げられる。
【００５２】
グリコールエーテル系の有機溶剤としては、例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、プロピレングリコールモノ−ｎ−ブチルエーテル、ジプロピレングリコールモノ−ｎ−ブチルエーテル等の水溶性のグリコールエーテル類、
エチレングリコールモノヘキシルエーテル、エチレングリコール−２−エチルヘキシルエーテル、エチレングリコールフェニルエーテル、ジエチレングリコール−ｎ−ヘキシルエーテル、ジエチレングリコール−２−エチルヘキシルエーテル、プロピレングリコールモノブチルエーテル、ジプロピレングリコールモノブチルエーテル、ジプロピレングリコールプロピルエーテル、プロピレングリコールメチルエーテルプロピオネート等の非水溶性のグリコールエーテル類等が挙げられる。
【００５３】
アルコール系の有機溶剤としては、例えば、エタノール、メタノール、ブタノール、プロパノール、イソプロパノール等の炭素数１〜４のアルキルアルコール類、
エチレングリコール、プロピレングリコール、ジエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、分子量２０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセリン、メソエリスリトール、ペンタエリスリトール等が挙げられる。
【００５４】
脂肪族系の有機溶剤としては、例えば、ｎ−ペンタン、ｎ−ヘキサン、ｎ−ヘプタン等の脂肪族炭化水素等が挙げられる。
【００５５】
溶剤の添加量は、取り扱い性の観点から、顔料等を含む固形分濃度が顔料分散体中１０〜３０重量％となるように添加することができる。
【００５６】
本発明の顔料分散体の実施形態には、前述した成分以外に他の添加剤を含んでもよい。他の添加剤としては、酸化防止剤、凝集防止剤、表面調整剤（レベリング剤）等が挙げられる。
【００５７】
顔料分散体は、例えば、前述の各成分をビーズミル、サンドミル、ディスパー等の公知の分散機に添加し、分散することで得ることができる。各成分の添加の仕方は特に限定はなく、各成分を同時に混合したものを分散処理してもよいし、例えば顔料を複数種用いる場は、顔料毎に予め分散体を調製した後それらを混合して再度分散処理を行ってもよい。
【００５８】
本発明の実施形態に係る塗膜形成用着色組成物（以下、「着色組成物」と称する場合がある。）は、前述の顔料分散体及び塗膜形成成分を含む。このように、特定の顔料分散体を含むため、当該塗膜形成用着色組成物を用いて得られる塗膜は、コントラストが良好である。
【００５９】
塗膜形成成分としては、例えば、重合性成分、重合体、これらの混合物等が挙げられる。
【００６０】
重合体としては、例えば、熱可塑性ウレタン系樹脂、（メタ）アクリル系樹脂、ポリアミド系樹脂、ポリイミド系樹脂、スチレン・マレイン酸系樹脂、ポリエステル系樹脂、シリコーン樹脂、カルド樹脂などが挙げられる。
【００６１】
重合体の着色組成物中における含有量としては、着色組成物の全固形分中で、１０〜４０重量％が好ましく、より好ましくは、２０〜３０重量％である。顔料分散体に分散樹脂としても含まれる場合は、合計量である。重合体の分子量は適宜決定することができる。
【００６２】
前述のような重合体うち、アルカリ領域の溶液に溶解性を示すアルカリ可溶性樹脂が好ましい。
【００６３】
アルカリ可溶性樹脂を含有すると、例えばカラーフィルターの製造時のフォトリソグラフィ工程において、パターン形成に顔料組成物を適用した際に、パターン形成性をより向上させることができる。
【００６４】
このようなアルカリ可溶性樹脂としては、特開２００９−１７９７８９号公報に記載のものを用いることができる。簡単に述べると、アルカリ可溶性樹脂としては、例えば、線状有機高分子重合体であって、分子（好ましくは、アクリル系共重合体、スチレン系共重合体を主鎖とする分子）中に少なくとも１つのアルカリ可溶性を促進する基（例えば、カルボキシル基、リン酸基、スルホン酸基など）を有するアルカリ可溶性樹脂の中から適宜選択することができる。このうち、更に好ましくは、有機溶剤に可溶で弱アルカリ水溶液により現像可能なものである。
【００６５】
アルカリ可溶性樹脂の重量平均分子量は、現像性の観点からは、５０００〜５００００が好ましい。
【００６６】
アルカリ可溶性樹脂は、種々のものが市販されており、その具体例は以下の通りであるが、これらに限定されるわけではない。
昭和高分子株式会社製：リポキシＳＰＣ−２０００、
三菱レイヨン株式会社製：ダイヤナ−ルＮＲシリーズ、
Ｄｉａｍｏｎｄ  ｈａｍｒｏｃｋ  Ｃｏ．Ｌｔｄ．，製：Ｐｈｏｔｏｍｅｒ６１７３（ＣＯＯＨ含有Ｐｏｌｙｕｒｅｔｈａｎｅ  ａｃｒｙｌｉｃ  ｏｌｉｇｏｍｅｒ）、
大阪有機化学工業株式会社製：ビスコートＲ−２６４、ＫＳレジスト１０６、ＳＯＰ−００５、
ダイセル化学工業株式会社製：サイクロマーＰシリーズ、プラクセルＣＦ２００シリーズ、
ダイセルユーシービー株式会社製：Ｅｂｅｃｒｙｌ  ３８００、
株式会社日本触媒：アクリキュアー（登録商標）ＲＤ−Ｙ−５０３、ＲＤ−Ｙ−７０２−Ａ、ＢＸ−Ｙ−１０等。
【００６７】
重合性の成分としては、現像（ネガ現像）により、パターニングを施すことが容易であることから、光重合性成分が好ましい。
【００６８】
使用可能な光重合性成分としては、光重合性化合物及び光重合開始剤を含む。このような光重合性化合物及び光重合開始剤は、例えば、特開２００９−１７９７８９号公報に記載のものを用いることができる。詳述すると、このような光重合性化合物は、少なくとも一個のエチレン性不飽和二重結合を有する付加重合性化合物であり、末端エチレン性不飽和結合を少なくとも１個、好ましくは２個以上有する化合物から選ばれる。このような化合物群は当該技術分野において広く知られるものであり、本発明においてはこれらを特に限定無く用いることができる。光重合性化合物は、例えば、モノマー、プレポリマー、すなわち２量体、３量体及びオリゴマー、又はそれらの混合物並びにそれらの共重合体などの化学的形態をもつ。
【００６９】
モノマー及びその共重合体の例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と脂肪族多価アルコール化合物とのエステル、不飽和カルボン酸と脂肪族多価アミン化合物とのアミド類が用いられる。また、ヒドロキシル基やアミノ基、メルカプト基等の求核性置換基を有する不飽和カルボン酸エステル或いはアミド類と単官能若しくは多官能イソシアネート類或いはエポキシ類との付加反応物、及び単官能若しくは、多官能のカルボン酸との脱水縮合反応物等も好適に使用される。また、イソシアネート基や、エポキシ基等の親電子性置換基を有する不飽和カルボン酸エステル或いはアミド類と単官能若しくは多官能のアルコール類、アミン類、チオール類との付加反応物、更にハロゲン基や、トシルオキシ基等の脱離性置換基を有する不飽和カルボン酸エステル或いはアミド類と単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
【００７０】
光重合性化合物は、着色組成物中の不揮発性成分に対して、好ましくは５〜７０重量％、より好ましくは１０〜６０重量％含まれる。また、これらは単独で用いても２種以上併用してもよい。その他、光重合性化合物の使用法は、酸素に対する重合阻害の大小、解像度、かぶり性、屈折率変化、表面粘着性等の観点から適切な構造、配合、添加量を任意に選択できる。
【００７１】
前記光重合開始剤としても、特開２００９−１７９７８９号公報に記載のものを用いることができる。
例えば、アセトフェノン系、ケタール系、ベンゾフェノン系、ベンゾイン系、ベンゾイル系、キサントン系、活性ハロゲン化合物（トリアジン系、オキサジアゾール系、クマリン系）、アクリジン系、ビイミダゾール系、オキシムエステル系等である。
これらの具体例は、ベンゾフェノン系光重合開始剤の具体例としては、例えば、ベンゾフェノン、４，４’−ビス（ジメチルアミノ）ベンゾフェノン、４，４’−ビス（ジエチルアミノ）ベンゾフェノン、４，４’−ジクロロベンゾフェノン等が挙げられる。
【００７２】
光重合開始剤の着色組成物中における含有量としては、着色組成物の全固形分に対して、０．１〜１０質量％が好ましく、より好ましくは０．５〜５質量％である。光重合開始剤の含有量がこの範囲内であると、重合反応を良好に進行させて強度の良好な膜形成が可能である。
【００７３】
着色組成物には、塗膜形成成分として光重合性成分を含む場合に、前述のアルカリ可溶性樹脂を含有してもよい。
【００７４】
着色組成物には、必要に応じて、増感剤（増感色素）、連鎖移動剤、フッ素系有機化合物、熱重合開始剤、熱重合成分、充填剤、界面活性剤、密着促進剤、酸化防止剤、凝集防止剤、表面調整剤（レベリング剤）等の各種の添加剤を添加しても良い。
【００７５】
着色組成物は、例えば、前述の各成分をビーズミル、サンドミル、ディスパー等の公知の分散機に添加し、分散することで得ることができる。
【００７６】
以上のような着色組成物は、分散性が良好であり、これを用いて得られる塗膜は良好なコントラストを有することができる。そのため、着色組成物は、液晶ディスプレイ（ＬＣＤ）や有機エレクトロルミネッセンス（ＥＬ）ディスプレイ等の構成部材として広く用いられているカラーフィルターに良好に適用可能である。
【実施例】
【００７７】
以下、実施例に基づき、本発明の実施形態をより具体的に説明する。
【００７８】
（製造例１）：顔料誘導体１の製造
濃硫酸（９８％）：１０００ｇの液温を１０℃に冷却した後、ジケトピロロピロール（ＤＰＰ）系顔料（ＢＡＳＦ社製、Ｉｒｇａｚｉｎ  Ｓｃａｒｅｔ  Ｌ  ３５５０  ＨＤ、Ｃ．Ｉ．ピグメントレッド２５５）：２８．８ｇ（１００ｍｍｏｌ）、パラホルムアルデヒド：１．９ｇ、１−（３’−スルフォフェニル）−３−メチル−５−ピラゾロン（３ＰＹ）：１６．４ｇを投入した。その後、５５℃まで昇温して、この温度で３時間撹拌した。この反応液を冷水：２Ｌに排出した後、吸引ろ過し、イオン交換水で洗浄した。得られた水ペースト：１８６ｇを８０℃で２０時間乾燥して、顔料誘導体１：３６．４ｇを得た。
【００７９】
ＭＡＬＤＩ−ＴＯＦ−ＭＳ質量分析計ＡＸＩＭＡ  ＣＦＲ  ｐｌｕｓ（島津製作所製）にて得られた、マトリックスに２，５−ジヒドロキシ安息香酸（２，５−Ｄｉｈｙｄｒｏｘｙｂｅｎｚｏｉｃ  ａｃｉｄ、ＤＨＢＡ）を用いたネガティブモードのスペクトルに、目的物（ｍ／ｚ＝５４４）のピークがあることを確認した。即ち、顔料誘導体１は、式（１）で示される化合物（色素残基ＱがＤＰＰ系顔料の残基、Ｘがメチレン基である）を含有することを確認した。
【００８０】
（製造例２）：顔料誘導体２の製造
ＢＡＳＦ社製、Ｉｒｇａｚｉｎ  Ｓｃａｒｅｔ  Ｌ  ３５５０  ＨＤに替えて、ＢＡＳＦ社製、Ｉｒｇａｚｉｎ  Ｆｒａｍｅ  Ｒｅｄ  Ｋ  ３８００（ジケトピロロピロール（ＤＰＰ）系顔料、Ｃ．Ｉ．ピグメントレッド２７２）を用いた以外は、製造例１と同様にして、顔料誘導体２：３４．３ｇを得た。製造例１と同様にして、マトリックスにＤＨＢＡを用いたネガティブモードのスペクトルに、目的物（ｍ／ｚ＝５８２）のピークがあることを確認した。即ち、顔料誘導体２は、式（１）で示される化合物（色素残基ＱがＤＰＰ系顔料の残基、Ｘがメチレン基である）を含有することを確認した。
【００８１】
（製造例３）：顔料誘導体３の製造
濃硫酸（９８％）：１５０ｇの液温を１０℃に冷却した後、ＤＰＰ系顔料（ＢＡＳＦ社製、Ｉｒｇａｚｉｎ  Ｓｃａｒｅｔ  Ｌ  ３５５０  ＨＤ、Ｃ．Ｉ．ピグメントレッド２５５）：８．６５ｇ（３０．０  ｍｍｏｌ）、４−アミノフタルイミド：６．１ｇ、パラホルムアルデヒド：１．２ｇを投入した。２７．５℃に昇温した後、この温度で１時間撹拌した。この反応液を冷水：０．６Ｌに排出した。氷を加えて、硫酸濃度を約２０％として、０℃以下に冷却した。ここへ亜硝酸ナトリウム水溶液：７．０ｇ（８．０ｍｏｌ／Ｌ）をゆっくり滴下して、５℃以下で１時間撹拌し、ジアゾ化液とした。
【００８２】
イオン交換水：１０３ｇに３０％水酸化ナトリウム水溶液：８．４ｇと３ＰＹ：８．３ｇを加えて溶解させた。さらに５０％酢酸ナトリウム水溶液：８１３ｇを加え、液温を２０℃に調整した。この時のｐＨは１１．２であった。ここへ、先のジアゾ化液を滴下ロートより滴下した。滴下後のｐＨは３．９であった。２０℃で１時間撹拌した後、６０℃まで昇温し、さらにこの温度で１時間撹拌した。反応後、反応液を５０℃まで冷却した後、３５％塩酸にてｐＨ＜２とし、吸引ろ過した。濾過物を５Ｌのイオン交換水で洗浄し、８０℃で乾燥し、顔料誘導体３：２０．９ｇを得た。
【００８３】
製造例１と同様にして、マトリックスにＤＨＢＡを用いたネガティブモードのスペクトルに、目的物（ｍ／ｚ＝７２９）のピークがあることを確認した。即ち、得られた顔料誘導体３は、式（１）で示される化合物（色素残基ＱがＤＰＰ系顔料の残基、Ｘが式（１−２）で示される連結基であり、式（１−２）の＊で示される連結手がＱ側である）を含有することを確認した。
【００８４】
（製造例４）：顔料誘導体４の製造
濃硫酸（９８％）６３０ｇ中にＤＰＰ系顔料（ＢＡＳＦ社製、Ｉｒｇａｚｉｎ  Ｓｃａｒｅｔ  Ｌ  ３５５０  ＨＤ、Ｃ．Ｉ．ピグメントレッド２５５）：３５．０ｇ（１２１ｍｍｏｌ）とパラホルムアルデヒド：４．５０ｇおよび４−アミノフタルイミド：２４．７ｇとを添加し、３０℃で５時間反応させた。次に、この反応液を冷水：３Ｌに排出し、濾過および水洗を行うことにより、４−アミノフタルイミドメチル基１個を導入した４−アミノフタルイミドメチルＤＰＰ系顔料誘導体の水ペースト：４００ｇ（固形分：１１．２％）を得た。
【００８５】
次に、水：９０．０ｇにオルタニル酸：３．９０ｇと炭酸ナトリウム：１．２０ｇを加えて溶解させ、５℃以下に冷却した。ここへ、塩化シアヌル：４．２０ｇを加え、５℃で１時間反応させた。次に、上記の４−アミノフタルイミドメチル基を１個導入したＤＰＰ系顔料誘導体の水ペースト：５８．０ｇ（固形分：１１．２％）を加え、８５℃で１時間反応させた。反応後、吸引ろ過し、イオン交換水で洗浄した。得られた水ペースト：８６．０ｇを１００℃で２０時間乾燥して、下記式（２）の構造を有する顔料誘導体４：８．０３ｇを得た。製造例１と同様にして、マトリックスにＤＨＢＡを用いたネガティブモードのスペクトルに、目的物（ｍ／ｚ＝７２８）のピークがあることを確認した。
【００８６】
【化５】
2020147632.tif 000006
【００８７】
（製造例５）：顔料誘導体５の製造
ＢＡＳＦ社製、Ｉｒｇａｚｉｎ  Ｓｃａｒｅｔ  Ｌ  ３５５０  ＨＤに替えて、珠海東洋色材有限公司社製、Ｔ−９９  ＣＲＵＤＥ  ＢＬＵＥ（フタロシアニン系顔料、Ｃ．Ｉ．ピグメントブルー１５）を用いた以外は、製造例１と同様にして、顔料誘導体５：７４．３ｇを得た。製造例１と同様にして、マトリックスにＤＨＢＡを用いたネガティブモードのスペクトルに、目的物（ｍ／ｚ＝８４０）のピークがあることを確認した。即ち、顔料誘導体５は、式（１）で示される化合物（色素残基Ｑがフタロシアニン系顔料の残基、Ｘがメチレン基である）を含有することを確認した。
【００８８】
（製造例６）：顔料誘導体６の製造
７８％硫酸：１７５ｇに、Ｃｉｎｉｃ社製、Ｃｉｎｉｌｅｘ  Ｒｅｄ  ＳＲ３Ｃ（アントラキノン系顔料、Ｃ．Ｉ．ピグメントレッド１７７）：２２．２ｇ（５０．０  ｍｍｏｌ）を投入した。０℃以下に冷却した後、亜硝酸ナトリウム水溶液：２３．３ｇ（８．０ｍｏｌ／Ｌ）をゆっくり滴下して、５℃以下で１時間撹拌し、ジアゾ化液とした。イオン交換水：３６０ｇに３０％水酸化ナトリウム水溶液：２８．０ｇと３ＰＹ：２８．６ｇを加えて溶解させた。さらに５０％酢酸ナトリウム水溶液：６００ｇを加え、液温を２０℃に調整した。ここへ、先のジアゾ化液を滴下ロートより滴下した。滴下後のｐＨは４．４であった。２０℃で１時間撹拌した後、６０℃まで昇温し、さらにこの温度で１時間撹拌した。反応後、反応液を５０℃まで冷却した後、３５％塩酸にてｐＨ＜２とし、吸引ろ過した。濾過物を３Ｌのイオン交換水で洗浄し、８０℃で乾燥し、顔料誘導体６：４８．１ｇを得た。
【００８９】
製造例１と同様にして、マトリックスにＤＨＢＡを用いたネガティブモードのスペクトルに、目的物（ｍ／ｚ＝７０９）のピークがあることを確認した。即ち、顔料誘導体６は、式（１）で示される化合物（色素残基Ｑがアントラキノン系顔料の残基、Ｘがアゾ基である）を含有することを確認した。
【００９０】
（製造例７）：顔料誘導体７の製造
ＢＡＳＦ社製、Ｉｒｇａｚｉｎ  Ｓｃａｒｅｔ  Ｌ  ３５５０  ＨＤに替えて、Ｃｉｎｉｃ社製、Ｃｉｎｉｌｅｘ  Ｒｅｄ  ＳＲ３Ｃ（アントラキノン系顔料、Ｃ．Ｉ．ピグメントレッド１７７）を用いた以外は、製造例４と同様にして、下記式（３）の構造を有する顔料誘導体７：４２．８ｇを得た。製造例１と同様にして、マトリックスにＤＨＢＡを用いたネガティブモードのスペクトルに、目的物（ｍ／ｚ＝８８４）のピークがあることを確認した。
【００９１】
【化６】
2020147632.tif 000007
【００９２】
（製造例８）：顔料誘導体８の製造
ＢＡＳＦ社製、ＩＲＧＡＺＩＮ  ＤＰＰ  Ｓｃａｒｅｔ  ＥＫに替えて、ＤＩＣ株式会社製、Ｆａｓｔｏｇｅｎ  Ｓｕｐｅｒ  ＲＥＤ  ２０９  ２２８−６７３６（キナクリドン系顔料、Ｃ．Ｉ．ピグメントレッド２０９）を用いた以外は、製造例３と同様にして、顔料誘導体８：２２．６ｇを得た。製造例１と同様にして、マトリックスにＤＨＢＡを用いたネガティブモードのスペクトルに、目的物（ｍ／ｚ＝８２０）のピークがあることを確認した。即ち、顔料誘導体８は、式（１）で示される化合物（色素残基Ｑがキナクリドン系顔料の残基、Ｘが式（１−２）で示される連結基であり、式（１−２）の＊で示される連結手がＱ側である）を含有することを確認した。
【００９３】
以下の実施例及び比較例で用いた表１に標記した成分は以下のとおりである。尚、表１中に標記した成分を括弧書きで示している。
【００９４】
＜顔料＞
１）Ｃ．Ｉ．ピグメントブルー１５：６（ＰＢ１５：６）
ＦＡＳＴＯＧＥＮ  Ｂｌｕｅ  ＥＰ−２０７、ＤＩＣ株式会社製
２）Ｃ．Ｉ．ピグメントレッド２５４（ＰＲ２５４）
Ｉｒａｇｚｉｎ（登録商標）Ｒｅｄ  Ｌ３６３０、ＢＡＳＦ社製
３）Ｃ．Ｉ．ピグメントイエロー１３９（ＰＹ１３９）
Ｉｒａｇｚｉｎ（登録商標）Ｙｅｌｌｏｗ  Ｓ２１５０ＣＦ、ＢＡＳＦ社製
４）Ｃ．Ｉ．ピグメントレッド２０９（ＰＲ２０９）
Ｆａｓｔｏｇｅｎ  Ｓｕｐｅｒ  ＲＥＤ  ２０９  ２２８−６７３６、ＤＩＣ株式会社製
【００９５】
＜分散剤＞
１）Ｄｉｓｐｅｒｂｙｋ  ＬＰＮ６９１９（ＬＰＮ６９１９）、ビックケミー・ジャパン株式会社製
２）Ｄｉｓｐｅｒｂｙｋ  ＬＰＮ２１１１６（ＬＰＮ２１１１６）、ビックケミー・ジャパン株式会社製
【００９６】
＜分散樹脂＞
ＳＰＣ−２０００（ＳＰＣ２０００）、昭和電工株式会社製
【００９７】
＜顔料誘導体＞
ソルスパース１２０００（ソルスパース）、日本ルーブリゾール株式会社製
【００９８】
＜溶剤＞
プロピレングリコールモノメチルエーテルアセテート（ＰＭＡ）、協和発酵ケミカル株式会社製
【００９９】
（実施例１〜６、比較例１〜４）
＜顔料分散体の調製＞
表１に示すような組成になるように、顔料誘導体、顔料、分散剤、分散樹脂、溶剤をサンドミルに投入した。２０００回転で１０分間撹拌した後、φ０．５ｍｍジルコニアビーズを８００ｇ投入し、２０００回転で２時間分散処理を行った。その後、ジルコニアビーズを除去して顔料分散体１〜１０を得た。尚、比較例４では、顔料誘導体に替えて、製造例８の原料の顔料であるピグメントレッド２０９を用いた。また、表１中成分組成の単位は重量％である。
【０１００】
＜塗膜形成用着色組成物の調製＞
アルカリ可溶性樹脂（株式会社日本触媒製、アクリキュアー（登録商標）ＢＸ−Ｙ−１０、アクリル系重合体）：１２．０重量％、光重合性成分として多官能アクリレート単量体（ジペンタエリスリトール（ヘキサ／ペンタ）アクリレート、日本化薬株式会社製、ＫＡＹＡＲＡＤ  ＤＰＨＡ）：２６．０重量％、光重合開始剤（ＢＡＳＦジャパン製、Ｉｒｇａｃｕｒｅ３６９）：４．０重量％、溶剤としてＰＭＡ：５８．０重量％を含有する塗膜形成成分を調製した。
【０１０１】
得られた顔料分散体１〜１０：６．０ｇ及び塗膜形成成分：４．０ｇを混合してディスパーにて撹拌し、塗膜形成用着色組成物を得た。
【０１０２】
＜評価＞
＜＜＜顔料分散体の粘度＞＞
得られた顔料分散体１〜１０の、調製直後の粘度を、東機産業社製、Ｅ型粘度計「ＲＥ−８０Ｌ」を用いて測定した。測定結果を表１に示す。
【０１０３】
＜＜塗膜のコントラスト＞＞
実施例４及び比較例２で調製された青色の塗膜形成用着色組成物の場合は色度がｙ＝０．１０７、それ以外の実施例及び比較例で調製された赤色の塗膜形成用着色組成物の場合は色度ｘ＝０．６４８となる回転数に調整したスピンコーター（ミカサ株式会社製、スピンコーターＭＳ−１５０Ａ）を用いて、厚さ１ｍｍ、１００ｍｍ角のガラス板に、前述のようにして得られた塗膜形成用着色組成物を塗布した。この塗布板を室温で５分間静置した後、８０℃で２分間エアバスにて乾燥（プリベイク）した。さらに、露光装置（株式会社三永電機製作所製、商品名：ＵＶＥ−１００１Ｓ  型露光光源装置、ＹＳＨ−１００ＳＡ  型超高圧水銀ランプ）を用いて６０ｍＪ／ｃｍ２の露光強度となるよう紫外線（ＵＶ）を塗布板に照射し、２３５℃で、３０分間ポストベイクを実施した。ポストベイク後の塗布板を、ランプ（商品名：ＨＦ−ＬＳ−１００ＷＬＣＧ）の上に偏光板（商品名：ＰＯＬＡＸ−３８Ｓ、株式会社ルケオ製）で挟んで設置した。偏光板がクロスニコルの位置にある時の輝度と、偏光板がパラレルの位置にある場合の輝度を、色彩輝度計（商品名：ＬＳ−１００、コニカミノルタセンシング株式会社製）を用いて測定し、その比（％）をコントラスト（ＣＲ）として算出した。値は、実施例１〜３では比較例１に、実施例４〜６ではそれぞれ比較例２〜４に対する比率で示した。結果を表１に示す。
【０１０４】
【表１】
2020147632.tif 000008
【０１０５】
表１に示すように、実施例１〜３と比較例１、実施例４と比較例２、実施例５と比較例３、実施例６と比較例４との対比から、特定の顔料誘導体を用いることで、顔料分散体の分散性が良好で、塗膜のコントラストが向上することが分かる。